КОМПОЗИЦИЯ ДЛЯ ПОРОШКОВОГО ПОКРЫТИЯ

1. Композиция для порошкового покрытия, состоящая из тщательно перемешанной смеси, включающей
(A) 60-99 мас.% смеси, состоящей по меньшей мере из одной полиэфирной смолы и по меньшей мере из одной (мет)акрилатной смолы,
(Б) 0-30 мас.% по меньшей мере одного сшивающего агента, и
(В) 0,01-40 мас.% по меньшей мере одного пигмента,
где компоненты (A), (Б) и (В) выбирают таким образом, чтобы композиция для порошкового покрытия обеспечивала низкую матовость отверждаемого покрытия в диапазоне от 1 до 20 единиц блеска при рассмотрении нанесенного покрытия под углом 60° согласно стандарту DIN 67530 (ISO2813) и одновременно с этим поверхностная структура отверждаемого покрытия имела значение интегрального коэффициента 1 более 8,00E+00, измеренного с помощью анализа Фурье для механической профилометрии, при этом массовый % берется относительно общей массы композиции для порошкового покрытия.
2. Композиция по п.1, в которой поверхностная структура отверждаемого покрытия характеризуется значением интегрального коэффициента 1 в диапазоне от 1,00E+01 до 1,40E+01, измеренного с помощью анализа Фурье для механической профилометрии.
3. Композиция по пп.1 и 2, в которой в качестве компонента (A) используется смесь по меньшей мере одного карбоксифункционализированного полиэфира и по меньшей мере одной (мет)акрилатной смолы.
4. Композиция по пп.1 или 2, в которой используется по меньшей мере один сшивающий агент в количестве 0,1-10 мас.%.
5. Композиция по пп.1 или 2, в которой используется по меньшей мере один металлический пигмент в количестве 0,1-5 мас.%.
6. Композиция по пп.1 или 2, в которой используется по меньшей мере один металлический пигмент в количестве 0,5-3 мас.%.
7. Способ получения композиции для порошкового покрытия по пп.1-6, включающий стадии (a) совместного перемешивания компонентов (A), (Б) и (В), а также дополнительных компонентов, применяемых в композиции для нанесения покрытия, (б) нагревания перемешиваемых компонентов до температуры, необходимой для расплавления смеси, (в) экструзии расплавленной смеси и (г) охлаждения, размола и измельчения с получением частиц конечного порошкового покрытия.
8. Способ получения композиции для порошкового покрытия по пп.1-6, включающий стадии (a) совместного перемешивания компонентов (A), (Б) и (В), а также дополнительных компонентов, применяемых в композиции для нанесения покрытия, за исключением металлических пигментов компонента (В), (б) нагревания перемешиваемых компонентов до температуры, необходимой для расплавления смеси, (в) экструзии расплавленной смеси, (г) охлаждения, размола и измельчения с получением частиц конечного порошкового покрытия и (д) сухого перемешивания металлических пигментов компонента (В) с частицами конечного порошкового покрытия.
9. Способ получения композиции для порошкового покрытия по пп.1-6, включающий стадии (a) совместного перемешивания компонентов (A), (Б) и (В), а также дополнительных компонентов, применяемых в композиции для нанесения покрытия, за исключением металлических пигментов компонента (В), (б) нагревания перемешиваемых компонентов до температуры, необходимой для расплавления смеси, (в) экструзии расплавленной смеси, (г) охлаждения, размола и измельчения с получением частиц конечного порошкового покрытия и (д) связывания металлических пигментов компонента (В) с частицами конечного порошкового покрытия посредством ударного сплавления.
10. Способ нанесения порошкового покрытия на подложку путем нанесения композиции для порошкового покрытия по пп.1-6 на поверхность подложки и отверждения покрытия.
11. Подложка с нанесенным покрытием, полученная с помощью способа по п.10.